(57)【要約】【課題】バレルとガスケットとの摺動性を確保しつつ、バレル内で液体をより安定的に収容することができるシリンジを提供する。【解決手段】環状オレフィン系樹脂を主成分として形成されたバレル１２と、このバレル１２内に摺動自在に挿入されるガスケット１４を有するピストン１６と、を備えるシリンジ１０である。バレル１２の内周面および／またはガスケット１４の表面には、放射線または紫外線の照射によりシリコーンを固着化してなるシリコーンゲル層２０が設けられている。【選択図】図１
2007244606.tif 000002
【特許請求の範囲】
【請求項１】
環状オレフィン系樹脂を主成分として形成されたバレルと、このバレル内に摺動自在に挿入されるガスケットを有するピストンと、を備えるシリンジであって、
前記バレルの内周面および／または前記ガスケットの表面には、放射線または紫外線の照射によりシリコーンを固着化してなるシリコーンゲル層が設けられていることを特徴とするシリンジ。
【請求項２】
前記シリコーンゲル層の厚さは、０．１〜３００μｍである請求項１記載のシリンジ。
【請求項３】
前記放射線が、電子線及びガンマ線から選ばれる請求項１または２記載のシリンジ。
【請求項４】
環状オレフィン系樹脂を主成分として形成されたバレルの内周面および／またはガスケットの表面にシリコーンを塗布し、線量２５ｋＧｙ〜１００ｋＧｙの電子線又はガンマ線を照射して、シリコーンゲルとして固着化させると同時に滅菌することを特徴とするシリンジの製造方法。
【発明の詳細な説明】
【技術分野】
【０００１】
本発明は、環状オレフィン系樹脂（以下、「ＣＯＰ樹脂」ともいう。）を主成分として形成されたバレルを備えるシリンジ、及びこのシリンジの製造方法に関するものである。
【背景技術】
【０００２】
医薬品の剤形の一つである注射剤の医療現場への供給方法の一つとして、いわゆるプレフィルド型シリンジの形態がある（例えば、特許文献１）。プレフィルド型シリンジでは、注射筒兼容器としてのバレル内に予め注射剤を製剤（充填）しておき、端部を密封栓としてのガスケットで封止した状態で輸送、保管し、投与の際にはバレル先端側に注射針又は投与用器具を取付け、ガスケットを先端側に押し込みバレル内を摺動させることにより、注射剤を注射針側から流出させ投与する。このように、プレフィルド型シリンジは操作が簡便であること、緊急時でも薬剤の誤用なく正確な投与量で投与できること、薬品を移し替える操作がなく微生物汚染を回避しやすいなど衛生性が高いこと等、種々の利点があるため、近年多用されるようになってきた。なお、このプレフィルド型シリンジは、感染症等の衛生上の問題から一度使用したら廃棄される、使い捨てタイプのものである。
【０００３】
周知のように、従来のシリンジは薬液等の液体を収容するバレルと、このバレル内に摺動自在に挿入されるガスケットを有するピストンとを備えている。ピストンは、ピストン本体部を含み、このピストン本体部の先端部にガスケットが螺合等により取付けられる。
【０００４】
ところで、樹脂製のバレルには、溶融成形できる汎用樹脂が使用される。特に、薬液等に対する汚染性がなく、樹脂自身に透明性及び耐熱性のあるものが望まれる。バレルの樹脂素材としては、ポリオレフィン系樹脂、塩化ビニル、塩化ビニリデン系樹脂、ポリエステル系樹脂、ポリビニルアルコール系樹脂、ポリアクリルニトリル系樹脂、ポリアクリル酸系樹脂、ポリアミド系樹脂等の汎用樹脂が挙げられる。中でも、このような樹脂としては、ポリオレフィン系樹脂が望ましく、例えば、低、中、高−密度ポリエチレン、ポリプロピレン等の低級オレフィン樹脂、ＣＯＰ樹脂、或いはこれらの二以上の共重合体等が挙げられる。特に、耐熱性があり、且つ汚染性がないＣＯＰ樹脂等が最近頻用されている。
【０００５】
一般にガスケットの気密性を維持するために、ガスケットの外径はバレルの内径よりも若干大きくされ、ガスケットがバレル内に強く押込まれて、バレルの内周面に全周密着する。そのため、ガスケットとバレルとの間に潤滑処理を行わないと、摩擦抵抗がかなり大きくなり、ピストンの円滑な押引ができなくなるおそれがある。そこで、バレルの内周面および／またはガスケットの外面にシリコーンオイル等の潤滑剤が塗布され、摩擦抵抗が小さくされる。
【０００６】
ところで、シリコーンゲルは、従来のシリコーンエラストマーよりも非常に低架橋密度でシリコーンオイルを硬化させた硬化物であり、例えば特許文献２に記載されている。また、光または紫外線により硬化してシリコーンゲルとなるものが知られている（例えば、特許文献３）。特に紫外線によるシリコーンの硬化には、ベンゾイン誘導体またはベンゾフェノン誘導体の添加が有効であることが特許文献４に記載されている。特許文献５には、シリンジ本体の内側の潤滑剤としてシリコーンが記載されているが、固着固定の記述は一切ない。
【特許文献１】特許第３３８７７７５号公報
【特許文献２】特開２００１−２６１７６５号公報
【特許文献３】特開平７−８８４３０号公報
【特許文献４】特開昭６１−１４５２２７号公報
【特許文献５】特表２００４−５３０４６５号公報
【発明の開示】
【発明が解決しようとする課題】
【０００７】
しかしながら、ガスケットとバレルとの間に潤滑剤が量的に正確に付与されていないと、摺動性を十分にすることができなかったり、また多すぎると、微小粒状に分離した潤滑剤がシリンジ内の液体に流出したりするため、例えば、シリンジを人体に対する薬剤投与器具として用いる場合は、上記潤滑剤の使用は好ましいものではない。特に、ＣＯＰ樹脂を主成分としてなるバレルは、シリコーンを塗布しても相互の相性が悪いことから、シリコーンがバレルの樹脂になじまず、経時的に分離・剥離し、バレルの内周面に油滴状に出現するおそれがある。特にプレフィルド型シリンジの場合は、経時的に出現したシリコーン油滴との相互作用が生じ、製剤の安定性が確保できないおそれがあった。
【０００８】
本発明は、上記した事情に鑑みて為されたものであり、バレルとガスケットとの摺動性を確保しつつ、バレル内で液体をより安定的に収容することを可能とするシリンジ、及びこのシリンジの製造方法を提供することを目的とする。
【課題を解決するための手段】
【０００９】
ガラス製のバレルの場合は、シリコーンを高温（２００〜３００℃）にて焼き付けることでシリコーンを固着化することができる。しかしながら、ＣＯＰ樹脂はガラス転移点が１３５℃付近と低く、シリコーンを焼き付けることは不可能であった。
そこで、ＣＯＰ樹脂製のバレルの内周面にシリコーンを塗布し、電子線またはガンマ線を照射してシリコーンゲル化させ固着させたところ、摺動性を確保しつつ、シリコーン油滴の経時的出現を十分に抑えることができることを見出した。また、このときの電子線またはガンマ線の線量が２５ｋＧｙ〜１００ｋＧｙであると好ましいこと見出した。本発明は、かかる知見に基づいて為されたものである。
【００１０】
すなわち、本発明のシリンジは、環状オレフィン系樹脂を主成分として形成されたバレルと、このバレル内に摺動自在に挿入されるガスケットを有するピストンと、を備えるシリンジである。バレルの内周面および／またはガスケットの表面には、放射線または紫外線の照射によりシリコーンを固着化してなるシリコーンゲル層が設けられている。
【００１１】
このシリンジでは、バレルの内周面および／またはガスケットの表面にシリコーンゲル層が設けられているため、バレルとガスケットとの摺動性を確保することができる。また、バレルの樹脂からシリコーンが経時的に分離・剥離するおそれを低減することができ、バレル内で液体をより安定的に収容することが可能となる。
【００１２】
シリコーンゲル層の厚さは、０．１〜３００μｍであると好ましい。厚みが０．１μｍを下回ると、摺動性が確保できなくなる傾向にあるため好ましくない。また、厚みが３００μｍを上回ると、シリコーンのゲル化が不十分になる傾向にあるため好ましくない。
【００１３】
放射線が、電子線及びガンマ線から選ばれると好ましい。このようにすれば、バレルの内周面および／またはガスケットの表面にシリコーンをゲル化して、容易に固着させることができる。
【００１４】
本発明のシリンジの製造方法は、環状オレフィン系樹脂を主成分として形成されたバレルの内周面および／またはガスケットの表面にシリコーンを塗布し、線量２５ｋＧｙ〜１００ｋＧｙの電子線又はガンマ線を照射して、シリコーンゲルとして固着化させると同時に滅菌することを特徴とする。
【００１５】
この製造方法によれば、線量２５ｋＧｙ〜１００ｋＧｙの電子線又はガンマ線を照射することで、シリコーンをゲル化して固着化を好適に図ることができ、シリコーンが経時的に分離・剥離するおそれを効果的に低減することができて、バレル内で液体をより安定的に収容することが可能となる。
【発明の効果】
【００１６】
本発明によれば、バレルとガスケットとの摺動性を確保しつつ、バレル内で液体をより安定的に収容することができる。これにより、安全で操作がしやすく、そのため正確な操作が可能となる。
【発明を実施するための最良の形態】
【００１７】
以下、添付図面を参照して本発明の好適な実施形態について詳細に説明する。
本実施形態に係るシリンジ１０は、図１に示すように、バレル１２と、このバレル１２内に摺動自在に挿入されるガスケット１４を有するピストン１６とを備えている。ピストン１６は、ピストン本体部１８を含み、このピストン本体部１８の先端部にガスケット１４が螺合等により取付けられている。一般に、ディスポーザブルタイプのシリンジは、バレルとピストンについてはポリプロピレン、ポリ（４−メチルペンテン−１）等により形成されているが、本実施形態のシリンジ１０では、バレル１２及びピストン本体部１８は、特に、耐熱性があり、且つ汚染性がないＣＯＰ樹脂により形成されている。
【００１８】
ＣＯＰ樹脂は、次の二つに大別される。一つ目として、環状オレフィンと非環状オレフィンの共重合体である。環状オレフィンとしては、ノルボルネン環を有する多環環状オレフィン類（ノルボルネン類、ジシクロペンタジエン類、テトラシクロドデセン類等）、単環環状オレフィン類、環状ジオレフィン類が挙げられる。非環状オレフィンとしては、ビニル基を有する化合物（α−オレフィン等）、（メタ）アクリロイル基を有する化合物が挙げられる。また二つ目として、環状オレフィン開環メタセシス重合体（環状オレフィンを開環メタセシス重合したもの）又は環状オレフィン開環メタセシス重合体水素化物（環状オレフィンを開環メタセシス重合した後、重合体を水素化したもの）である。環状オレフィンとしては、ノルボルネン環を有する多環環状オレフィン類（ノルボルネン類、ジシクロペンタジエン類、テトラシクロドデセン類等）、単環環状オレフィン類、環状ジオレフィン類が挙げられる。本実施形態におけるＣＯＰ樹脂としては、上記のうち環状オレフィン開環メタセシス重合体水素化物が最も好ましい。
【００１９】
またガスケット１４は、気密性を維持するために、ゴム、熱可塑性エラストマー等の弾性体により形成されることが多い。ゴムとしては特に制限されるところはないが、例えばイソプレンゴム、ブタジエンゴム、スチレンブタジエンゴム、エチレンプロピレンゴム、イソプレン− イソブチレンゴム類、ニトリルゴム等の合成ゴムや天然ゴムを主原料とし、それに充填剤、架橋剤等を配合したものが挙げられる。
【００２０】
また、熱可塑性エラストマーとして、溶液重合型スチレンブタジエンゴム（ＳＢＳブロックコポリマー）、ポリエステル又はポリエーテルウレタンゴム、ポリエーテル芳香族ポリエステルブロックの共重合体（ポリエステルゴム）、ポリオレフィンブロック共重合体、高トランス−１４−ポリイソプレン、ポリエチレンブチルグラフト共重合体、シンジオタクチックポリブタジエン等も用いることができる。
【００２１】
上記のほか、比較的軟質なプラスチック、例えばコポリマータイプのポリプロピレン、低密度ポリエチレン、エチレン− 酢酸ビニル共重合体等のようなコポリマータイプでポリプロピレンとほぼ同程度の耐熱性（好ましくは１３０〜１４０℃程度）を有するプラスチックも用いることができる。
【００２２】
バレル１２の内周面及びガスケット１４の表面には、図１に示すように、放射線または紫外線の照射によりシリコーンを固着化してなるシリコーンゲル層２０が設けられている。なお、図１では、シリコーンゲル層２０の厚みを誇張して示しているが、実際の寸法比率はこの限りではない。
シリコーンゲル層２０を形成するためのシリコーンは、ケイ素原子に結合した有機基の種類により、ストレートシリコーンと変性シリコーンに大別できる。ストレートシリコーンとは、メチル基、水素原子を置換基として結合したものをいい、変性シリコーンとは、ストレートシリコーンから二次的に誘導された構成部分を持つものをいい、ビニル基、（メタ）アクロイル基等の不飽和基を少なくとも１（好ましくは２）有するオルガノポリシロキサンが挙げられる。本実施形態においては、これらシリコーンに限定されることなく、ストレートシリコーンあるいは変性シリコーンどちらでも可能である。例えば、ガンマ線による硬化の知られたストレートシリコーンであるダウ・コーニング３６０（ダウコーニング）や、紫外線硬化性の変性シリコーンゲルとして市販されているスリーボンド３１６７Ｃ、３１６８（スリーボンド）などを使用することができる。ここで最適には、ダウ・コーニング３６０（ダウコーニング）を用いるのが好ましい。
【００２３】
またシリコーンゲル層２０を形成するためのシリコーンとしては、例えば、特開平１−１４２２６公報に記載されている紫外線硬化性オルガノポリシロキサン組成物のように、（メタ）アクリロイル基を有するオルガノポリシロキサンが挙げられる。また、例えば、特許第３０１０９４９号に記載されている末端アミノ基含有オルガノポリシロキサンに、ビニル基含有イソシアネート、アクリル酸無水物、メタクリル酸無水物、アクリル酸ハライド又はメタクリル酸ハライドを反応させて得られた光硬化性オルガノポリシロキサンのように、ジアミノオルガノポリシロキサンと、アミノ基反応性の官能基を有する不飽和化合物（ビニル基含有イソシアネート、アクリル酸無水物、メタクリル酸無水物、アクリル酸ハライド又はメタクリル酸ハライド）との反応物が挙げられる。
【００２４】
シリコーンは、基本的には上記成分を主成分として含んでいるが、必要に応じて各種添加剤を併用しうる。特に、ヒュームドシリカの併用は硬化物の物性を向上させる上で好ましい。また、末端シラノールを利用して湿気硬化させることや、この末端シラノールが問題ある場合は、トリエチルクロロシラン等を用いて活性を無くすこともできる。
【００２５】
上記したシリコーンには、適宜公知の光重合触媒を加えることも可能である。具体例としてはアセトフェノン、プロピオフェノン、ベンゾフェノン、キサントール、フルオレイン、ベンズアルデヒド、アンスラキノン、トリフェニルアミン、カルバゾール、３−メチルアセトフェノン、４−メチルアセトフェノン、３−ペンチルアセトフェノン、４−メトキシアセトフェノン、３−ブロモアセトフェノン、ｐ−ジアセチルベンゼン、３−メトキシベンゾフェノン、４−アリルアセトフェノン、４−メチルベンゾフェノン、４−クロロ−４−ベンジルベンゾフェノン、３−クロロキサントーン、３，９−ジクロロキサントーン、３−クロロ−８−ノニルキサントーン、ベンゾイル、ベンゾイルメチルエーテル、ベンゾインブチルエーテル、ビス（４−ジメチルアミノフェニル）ケトン、ベンジルメトキシケタール、２−クロロチオキサントーンなどがあげられる。
【００２６】
シリコーンゲル層２０は、バレル１２の内周面及びガスケット１４の表面に上記シリコーンを塗布し、放射線又は紫外線を照射して固着化されたものである。放射線としては、電子線又はガンマ線を用いることができる。シリコーンの塗布は、例えば、シリコーンをミスト化し、噴射吸着させることで行うことができる。
【００２７】
ここで電子線の照射量は、２５ｋＧｙ〜１００ｋＧｙであると好ましく、より好ましくは５０ｋＧｙ〜１００ｋＧｙであり、最も好ましくは７５ｋＧｙ〜１００ｋＧｙである。１００ｋＧｙを超えるとガスケットの改質が起きる傾向にあるため好ましくない。また、２５ｋＧｙを下回ると、シリコーンのゲル化が不十分になる傾向にあるため好ましくない。
【００２８】
またガンマ線の照射量は、２５ｋＧｙ〜１００ｋＧｙであると好ましく、より好ましくは５０ｋＧｙ〜１００ｋＧｙであり、最も好ましくは７５ｋＧｙ〜１００ｋＧｙである。１００ｋＧｙを超えるとガスケットの改質が起きる傾向にあるため好ましくない。また、２５ｋＧｙを下回ると、シリコーンのゲル化が不十分になる傾向にあるため好ましくない。
【００２９】
シリコーンゲル層２０の厚さは、０．１〜３００μｍであると好ましく、０．２〜２００μｍであるとより好ましく、０．５〜１００μｍであるとより一層好ましい。厚みが０．１μｍを下回ると、摺動性が確保できなくなる傾向にあるため好ましくない。また、厚みが３００μｍを上回ると、シリコーンのゲル化が不十分になる傾向にあるため好ましくない。
【００３０】
シリンジ１０は、プレフィルド型シリンジであってもよい。すなわち、バレル１２と、ガスケット１４と、薬液とを備え、バレル１２のピストン１６の挿入口はガスケット１４によって密封され、バレル１２内に薬液が液密に収容されていてもよい。この場合、薬液はバレル１２内でバレル１２と共に蒸気滅菌処理されている。薬液は、治療薬、検査薬、循環液、保存液等の医療用薬液であって、高温で蒸気滅菌、あるいは放射線乃至紫外線を照射することで変質などを生じない薬液等である。
なお、バレル１２及びガスケット１４への放射線あるいは紫外線によるシリコーンの固着化は、同時にバレル１２及びガスケット１４の全体を滅菌することにもなる。
【００３１】
なお、上記した実施形態では、バレル１２の内周面及びガスケット１４の表面の双方にシリコーンゲル層２０が設けられていたが、シリコーンゲル層２０は、バレル１２の内周面及びガスケット１４の表面の少なくとも一方にのみ設けられていてもよい。
【実施例】
【００３２】
以下、実施例を挙げて本発明をさらに具体的に説明する。ただし、本発明は以下の実施例に限定されるものではない。
１．比較例
【００３３】
COP樹脂を主成分として形成されたバレルの内周面に、シリコーンを塗布した。COP樹脂は、日本ゼオン株式会社製の環状オレフィン開環メタセシス重合体水素化物（商品名：ZNX690R）であり、シリコーンは、ダウ・コーニング社製のポリジメチルシロキサン（商品名：ダウ・コーニング360）であった。そして、シリコーンの塗布量は、２０μg/cm2（ゲル化後の厚み２０μｍ）であった。
２．実施例
【００３４】
COP樹脂を主成分として形成されたバレルの内周面に、シリコーンを塗布した後、電子線およびガンマ線を以下の条件にて照射した。なお、COP樹脂、シリコーン、及びシリコーンの塗布量は、比較例と同様であった。
・  電子線（以下、ＥＢ）照射条件
線量：１５、２５、５０、７５、１００  kGy  （５水準）
加速電圧：３０００kV
電子流：6.25mA
照射施設：株式会社ＮＨＶコーポレーション
・  ガンマ（以下、γ）線照射条件
線量：１５、２５、５０、７５、１００  kGy  （５水準）
照射施設：株式会社コーガアイソトープ
３．評価
【００３５】
（１）評価方法
(a)蒸留水による攪拌
作製したバレルに容量の半量蒸留水を入れ振とう機にて200ｒｐｍ、７hr、振とうし、シリコーンのバレルからの遊離・移動を目視にて確認した。
(b)アセトン＋蒸留水による攪拌
作製したバレルに容量の半量のアセトン／蒸留水（１：１）を激しく攪拌した後、シリコーンのバレルからの遊離を目視にて確認した。
(c)超音波処理による濁度測定
ヒアルロン酸Ｎａは両親媒性を持ち、シリコーンと相溶し、白濁する。作製したバレルに、容量の半量の１％ヒアルロン酸Naを入れ、ガスケットにて栓をした後、  超音波処理を施したのち、吸光光度計にて濁度（600nm）を測定した。
機器：ブランソン  ２２００
超音波出力：８０Ｗ
時間：３０分
水温：なりゆき（室温放置の蒸留水）
(d)経時変化
ヒアルロン酸Ｎａは両親媒性を持ち、シリコーンと相溶し、白濁する。作製したバレルに、容量の半量の１％ヒアルロン酸Naを入れ、ガスケットにて栓をした後、５℃、２５℃、４０℃、及び５０℃にて６ヶ月間、経時変化を観察した。
（２）評価結果
【表１】
2007244606.tif 000003
【表２】
2007244606.tif 000004
【表３】
2007244606.tif 000005
【表４】
2007244606.tif 000006
【産業上の利用可能性】
【００３６】
本発明によれば、ＣＯＰ樹脂を主成分として形成されたバレルを備えるシリンジにおいて、バレルとガスケットとの摺動性を確保しつつ、バレル内で液体をより安定的に収容することができるため、医療用器具として産業上の利用性は高い。
【図面の簡単な説明】
【００３７】
【図１】実施形態に係るシリンジの構成を示す側断面図である。
【符号の説明】
【００３８】
１０…シリンジ、１２…バレル、１４…ガスケット、１６…ピストン、１８…ピストン本体部、２０…シリコーンゲル層。
【図１】
2007244606.tif 000007